(57)【要約】【課題】難燃性、機械的強度及び柔軟性を有し、端末加工性に優れるノンハロゲン難燃性樹脂組成物を用いた絶縁電線及びケーブルを提供する。【解決手段】導体と、前記導体の外周を被覆する絶縁層とを有する絶縁電線において、前記絶縁層は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いた絶縁電線。【選択図】図１
2018092889.tif 000002
【特許請求の範囲】
【請求項１】
導体と、前記導体の外周を被覆する絶縁層とを有する絶縁電線において、
前記絶縁層は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いた絶縁電線。
【請求項２】
前記ベースポリマ１００質量部に対し、カーボンブラックを１質量部以上４０質量部以下含有することを特徴とする請求項１に記載のノンハロゲン難燃性樹脂組成物を用いた絶縁電線。
【請求項３】
導体と、前記導体の外周を被覆する絶縁層とを有する絶縁電線とその外側にシースを形成したケーブルにおいて
前記シースは、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いたケーブル。
【請求項４】
請求項３に記載のノンハロゲン難燃性樹脂組成物を用いたケーブルにおいて、
前記絶縁層は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いたケーブル。
【請求項５】
前記ベースポリマ１００質量部に対し、カーボンブラックを１質量部以上４０質量部以下含有することを特徴とする請求項３又は請求項４に記載のノンハロゲン難燃性樹脂組成物を用いたケーブル。
【発明の詳細な説明】
【技術分野】
【０００１】
本発明は、ノンハロゲン難燃性樹脂組成物を用いた絶縁電線及びケーブルに関する。
【背景技術】
【０００２】
近年、ポリ塩化ビニルやハロゲン系難燃剤を使用しないノンハロゲン難燃電線・ケーブルが、いわゆるエコ電線・ケーブルとして急速に普及している。これらのノンハロゲン難燃電線・ケーブルには、火災時に炎の伝播を抑制できる高い難燃性を得るために電線の絶縁体としてポリオレフィン樹脂に水酸化マグネシウムをはじめとするノンハロゲン難燃剤を多量に混和した樹脂組成物が用いられているのが一般的である（例えば特許文献１）。
しかしながら、多量のノンハロゲン難燃剤を混和する場合、機械的強度が低下する問題がある。
【０００３】
様々な工業分野で電線やケーブルを加工、布設する場合、これら電線やケーブルの端末被覆の除去（ストリップ）が必要となる。特に自動車や電子機器など、電線やケーブルをハーネス化することが求められる業界では、端末加工専用の高速自動加工機を量産設備として用いることが多い。また、電線・ケーブルを配電盤内の圧着コネクター等と接続させる際など、手作業による配線作業においても、剥離工具（ハンドワイヤストリッパ）がしばしば使用される。
【先行技術文献】
【特許文献】
【０００４】
【特許文献１】特開２０１６−３７５１６号公報
【発明の概要】
【発明が解決しようとする課題】
【０００５】
電線やケーブルの端末被覆を除去する際、切り残しやストリップ屑が発生すると、コネクターと導体間に絶縁体が挟まり導通不良の原因となるため、電線やケーブルには、導体と絶縁体が剥離しやすく、端面における絶縁体の伸びや亀裂がなく、ストリップ屑が導体に残留しない性質、つまり端末加工性が要求される。
【０００６】
この点、ポリオレフィン樹脂に水酸化マグネシウムをはじめとするノンハロゲン難燃剤を混和した樹脂組成物だけでは端末加工性が十分とはいえず、改善の余地があった。
【０００７】
そこで、本発明の目的は、上記したような従来技術の問題点を解消し、機械的強度を有し、端末加工性に優れるノンハロゲン難燃性樹脂組成物を用いた絶縁電線及びケーブルを提供することにある。
【０００８】
また、本発明の他の目的は、上記したような従来技術の問題点を解消し、機械的強度を有し、端末加工性及び耐白化性に優れるノンハロゲン難燃性樹脂組成物を用いた絶縁電線及びケーブルを提供することにある。
【課題を解決するための手段】
【０００９】
上記目的を達成するため、本発明によれば、以下のノンハロゲン難燃性樹脂組成物を用いた絶縁電線及びケーブルが提供される。
［１］導体と、前記導体の外周を被覆する絶縁層とを有する絶縁電線において、
前記絶縁層は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いた絶縁電線。
［２］前記ベースポリマ１００質量部に対し、カーボンブラックを１質量部以上４０質量部以下含有することを特徴とする［１］に記載のノンハロゲン難燃性樹脂組成物を用いた絶縁電線。
［３］導体と、前記導体の外周を被覆する絶縁層とを有する絶縁電線とその外側にシースを形成したケーブルにおいて
前記シースは、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いたケーブル。
［４］［３］に記載のノンハロゲン難燃性樹脂組成物を用いたケーブルにおいて、
前記絶縁層は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下、ノンハロゲン難燃剤を１０質量部以上１５０質量部以下含有するノンハロゲン難燃性樹脂組成物を用いたケーブル。
［５］前記ベースポリマ１００質量部に対し、カーボンブラックを１質量部以上４０質量部以下含有することを特徴とする［３］又は［４］に記載のノンハロゲン難燃性樹脂組成物を用いたケーブル。
【発明の効果】
【００１０】
本発明によれば、機械的強度を有し、端末加工性に優れるノンハロゲン難燃性樹脂組成物を用いた絶縁電線及びケーブルを提供することができる。
【図面の簡単な説明】
【００１１】
【図１】本発明の一実施形態に係る絶縁電線を示す断面図である。
【図２】本発明の一実施形態に係るケーブルを示す断面図である。
【発明を実施するための形態】
【００１２】
＜本発明の一実施形態＞
以下、本発明の一実施形態について説明する。なお、本明細書において「〜」を用いて表される数値範囲は、「〜」の前後に記載される数値を下限値および上限値として含む範囲を意味する。
【００１３】
〔ノンハロゲン難燃性樹脂組成物〕
まず、本発明の実施形態において使用するノンハロゲン樹脂組成物は、エチレン−酢酸ビニル共重合体及びエチレン−ブテン共重合体のうちいずれか一方を５０質量部以上９０質量部以下と、低密度ポリエチレンを１０質量部以上５０質量部以下とを含有するベースポリマと、前記ベースポリマ１００質量部に対し、非晶質シリカを１質量部以上１０質量部以下含有する。
【００１４】
（ベースポリマ）
本発明の実施形態において使用するノンハロゲン樹脂組成物は、エチレン−酢酸ビニル共重合体及びエチレン−ブテン共重合体のうちいずれか一方を５０質量部以上９０質量部以下と、低密度ポリエチレンを１０質量部以上５０質量部以下含有するベースポリマを用いる。
低密度ポリエチレンを１０質量部未満含有する場合には、機械的強度が不十分であり、５０質量部を超えて含有する場合には、電線やケーブルの柔軟性が不足するためである。また、なかでも燃焼時の脱酢酸による吸熱反応が難燃性に飛躍的な効果が発現される為、エチレン−酢酸ビニル共重合体を用いることが好ましい。
【００１５】
また、本発明の実施形態において使用するノンハロゲン樹脂組成物は、低密度ポリエチレンの融解温度が９５℃以上１２５℃以下のものを用いることが好ましい。低密度ポリエチレンの融解温度が９５℃未満の場合には、電線やケーブルの柔軟性が不足し、低密度ポリエチレンの融解温度が１２５℃を超える場合にも、電線やケーブルの柔軟性が不足するためである。尚、ここに融解温度とは、示差走査熱量計（ＤＳＣ）により温度範囲−５０℃〜２００℃まで昇温速度１０℃／分で温度と熱量の関係を評価したときにピークになる温度のことを意味する。
【００１６】
（非晶質シリカ）
本発明の実施形態において使用するノンハロゲン樹脂組成物は、非晶質シリカを含有する。非晶質シリカを用いる理由は、電線やケーブルの端末加工性に有用であるためである。非晶質シリカは、ベースポリマ１００質量部に対し１質量部以上１０質量部以下含有する。さらには、３質量部以上７質量部以下含有することが好ましい。非晶質シリカを１質量部未満用いる場合には、端末加工性の効果が不十分であり、非晶質シリカを１０質量部を超えて用いる場合にも端末加工性の効果が不十分であるためである。
【００１７】
非晶質シリカは、ＢＥＴ法による比表面積が５０ｍ2／ｇ以上２００ｍ2／ｇ未満のものを用いることが好ましい。さらには１００ｍ2／ｇ以上１５０ｍ2／ｇ以下のものが好ましい。
【００１８】
（ノンハロゲン難燃剤）
本発明の実施形態において使用するノンハロゲン樹脂組成物は、ノンハロゲン難燃剤を含有する。例えば、金属水酸化物を用いることができ、水酸化マグネシウム（Ｍｇ（ＯＨ）2 ）、水酸化アルミニウム（Ａｌ（ＯＨ）3 ）、ハイドロタルサイト、カルシウムアルミネート水和物、水酸化カルシウム、水酸化バリウム、ハードクレー等を挙げることができる。このような金属水酸化物は電線・ケーブルが加熱されたときに分解して脱水し、放出した水分により絶縁体の温度を低下させ、その燃焼を抑制するものである。
【００１９】
これらのノンハロゲン難燃剤は、１種を単独で用いてもよく、２種以上を併用してもよい。これらの中でも、水酸化マグネシウムおよび水酸化アルミニウムの少なくとも１種を用いることが好ましい。これらは、分解時の吸熱量が１５００Ｊ／ｇ以上１６００Ｊ／ｇ以下であり、水酸化カルシウムの吸熱量（１０００Ｊ／ｇ）よりも高いからである。
【００２０】
かかるノンハロゲン難燃剤は、絶縁体の機械的強度（引張強さと伸びとのバランス）を調整する観点から、シランカップリング剤、チタネート系カップリング剤、ステアリン酸等の脂肪酸、ステアリン酸塩等の脂肪酸塩、ステアリン酸カルシウム等の脂肪酸金属等によって表面処理されていることが好ましい。
【００２１】
本発明の実施形態において使用するノンハロゲン樹脂組成物は、前記ベースポリマ１００質量部に対し、ノンハロゲン難燃剤を１０質量部以上１５０質量部以下含有する。１０質量部未満では難燃性が不十分であり、１５０質量部を超えると、機械的強度（引張強さおよび伸び）が大幅に低下するためである。難燃性の観点からは６０質量部以上１５０質量部以下がより好ましく、引張強さの観点からノンハロゲン難燃剤の添加量を１０質量部以上９０質量部以下とすることがより好ましい。
【００２２】
また、本発明の実施形態において使用するノンハロゲン樹脂組成物は、カーボンブラックを含有してもよい。カーボンブラックの添加量は、ベースポリマ１００質量部に対し、１質量部以上４０質量部以下含有することが好ましい。カーボンブラックの添加量が１質量部未満でも４０質量部を超えても耐白化性が低下するためである。
【００２３】
特に自動車や電子機器など、電線やケーブルをハーネス化することが求められる業界では、電線やケーブルを加工、布設するときに擦られることが多く、また電線・ケーブルを配電盤内の圧着コネクター等と接続させる際など、手作業による配線作業においても、しばしば擦られ、白化することがあるため、かかる用途においてはカーボンブラックを添加することが有用である。
【００２４】
（架橋剤）
本発明の実施形態において使用するノンハロゲン樹脂組成物は、架橋剤を含有することもできる。架橋剤としては、例えば有機過酸化物を用いることができる。有機過酸化物としては、例えば、ヒドロペルオキシド、ジアシルペルオキシド、ペルオキシエステル、ジアリルキルペルオキシド、ケトンペルオキシド、ペルオキシケタール、ペルオキシジカーボネート、ペルオキシモノカーボネート等を挙げることができる。架橋剤の含有量は、ベースポリマ１００質量部に対して０．１質量部以上５質量部以下であることが好ましい。
【００２５】
（架橋助剤）
本発明の実施形態において使用するノンハロゲン樹脂組成物は、架橋助剤を含有することもできる。架橋助剤は、例えばトリメチロールプロパントリメタクリレート（ＴＭＰＴ）や、トリアリルイソシアヌレート（ＴＡＩＣ（登録商標））の使用が望ましい。
【００２６】
（滑剤）
本発明の実施形態において使用するノンハロゲン樹脂組成物は、滑剤を含有することもできる。滑剤としては、例えば脂肪酸、脂肪酸金属塩、脂肪酸アミド等が挙げられ、具体的にはステアリン酸亜鉛等が挙げられる。これらは、単独で又は２種以上をブレンドして用いることができる。
【００２７】
（着色剤）
本発明の実施形態において使用するノンハロゲン樹脂組成物は、着色剤を含有することもできる。着色剤としては、例えばノンハロゲン用のカラーマスターバッチ等が使用できる。
【００２８】
なお、本発明の実施形態において使用するノンハロゲン樹脂組成物には、必要に応じて上記成分以外に、無機充填剤、安定剤、酸化防止剤、可塑剤、相溶化剤、安定剤等の添加剤を種々配合することが可能である。また、有機化酸化物によることなく、電子線などの放射線により架橋してもよい。
【００２９】
〔絶縁電線〕
図１は、本発明の一実施形態に係る絶縁電線を示す断面図である。
【００３０】
図１に示すように、本発明の実施形態に係る絶縁電線１０は、導体１と導体１の外周に覆する絶縁層２とを有する。
【００３１】
絶縁層２は、本発明の実施形態において使用するノンハロゲン樹脂組成物から構成されている。
【００３２】
また、導体１としては、通常用いられる金属線、例えば銅線、銅合金線の他、アルミニウム線、金線、銀線などを用いることができる。また、金属線の外周に錫やニッケルなどの金属めっきを施したものを用いてもよい。さらに、金属線を撚り合わせた集合撚り導体を用いることもできる。
【００３３】
本発明の実施形態において使用するノンハロゲン難燃性樹脂組成物は、実施例で作製した絶縁電線に限らず、あらゆるサイズに適用可能であり、盤内配線用、車両用、自動車用、機器内配線用、電力用のノンハロゲン電線の各絶縁体に使用できる。
【００３４】
〔ケーブル〕
図２は、本発明の一実施形態に係るケーブルを示す断面図である。
【００３５】
図２に示すように、本発明の一実施形態に係るケーブル１１は、本実施の形態に係る絶縁電線１０を２本撚り合わせた二芯撚り線と、二芯撚り線とその外側に介在３を介して被覆されたシース４を備える。絶縁電線は単芯でもよく、二芯以外の多芯撚り線であってもよい。また、絶縁電線１０とシース４との間に他の絶縁層を形成する他のシースを形成する多層からなるシース構造を採用することもできる。
【００３６】
シース４は、本発明の実施形態において使用するノンハロゲン難燃性樹脂組成物から構成されている。
【００３７】
尚、本実施の形態においては、本実施の形態に係る絶縁電線１０を使用した例を示したが、汎用の材料を用いた絶縁電線を使用することもできる。
【実施例】
【００３８】
（ノンハロゲン樹脂組成物の調製）
まず、以下の表の実施例１〜２４及び比較例１〜８に示すように各種成分を配合し、その配合したものを２５Ｌニーダによって設定温度５０℃で混練を開始した。そして、自己発熱により温度が１５０℃に上昇するまで混練した後、ペレット化することで、実施例及び比較例のノンハロゲン樹脂組成物を調製した。
【００３９】
（絶縁電線の作製）
次に、調製したノンハロゲン樹脂組成物を用いて絶縁電線を作製した。まず、４．５インチ連続蒸気架橋押出機を用いて、ノンハロゲン樹脂組成物を導体の外周上に押出被覆した。このとき、シリンダ温度を１００℃として、導体径２.３ｍｍの錫めっき銅撚線導体上に厚さ１.１ｍｍに押出被覆し、その後１３ｋｇ／ｃｍ2のスチーム下に３分間曝すことによって架橋処理し、実施例及び比較例の電線を作製した。
【００４０】
上記のようにして製造した絶縁電線について、絶縁電線から導体を引き抜くなどして得たチューブ形状の絶縁層を用い、機械的強度（引張強さ、伸び）、柔軟性（１００％モジュラス）、難燃性（ＪＩＳ傾斜燃焼試験）、および端末加工性を評価した。体積抵抗率はシート形状の絶縁層から評価した。
以下に具体的な方法を示す。
【００４１】
機械的強度（引張強さ、伸び）、柔軟性（１００％モジュラス）はＪＩＳ Ｃ ３００５の「４．１６ 絶縁体及びシースの引張り」に準拠し、絶縁電線から導体を引き抜いてチューブ形状とした絶縁層に対して引張速度２００mm／minで測定した。５点の平均値から評価した。引張強さが１０ＭＰａ以上であれば「○」１０ＭＰａ未満であれば「×」、伸びが４００％以上であれば「○」４００％未満であれば「×」、１００％モジュラスが６ＭＰａ以下であれば「○」６ＭＰａを超えるものであれば「×」と判定した。引張強さが１０ＭＰａ未満、もしくは伸びが４００％未満になると絶縁層の機械的強度が不十分であり、１００％モジュラスが６ＭＰａを超えると、絶縁層が硬く、柔軟性が不十分となるため、このような評価方法を採用した。
【００４２】
絶縁性（体積抵抗率）は、ＪＩＳ Ｋ ６２７１の「６． 二重リング電極法」に準拠し、調製したノンハロゲン樹脂組成物を用いて1８０℃のプレスで１分間架橋することで厚さ１ｍｍのシートを作製し、５００Ｖ１分間の条件で測定した。１×１０14Ω・ｃｍ以上を「○」１×１０14Ω・ｃｍ未満を「×」とした。体積抵抗率が１×１０14Ω・ｃｍ未満になると、絶縁性が不十分となる。
【００４３】
難燃性（ＪＩＳ傾斜燃焼試験）は、ＪＩＳ  Ｃ  ３００５  ４.２６  難燃  ｂ）傾斜験に準拠し、ＪＩＳ傾斜燃焼試験を行った。素線径が０.２６ｍｍ、素線数が３７本、導体断面積が２ｍｍ2、電線外径が約４ｍｍのノンハロゲン難燃絶縁電線を用意し、電線試料を水平に対して約６０度傾斜させて支持し、還元炎の先端を試料の下端から約２０ｍｍの位置に、３０秒以内で燃焼するまで当て、炎を静かに取り去った後、消火するまでの時間（秒）を測定した。そして、試料の燃焼が６０秒以内で自然に消えたものを「○」、消えなかったものを「×」とした。「○」を目標とした。
【００４４】
端末加工性は、ストリッパーで絶縁層を導体から剥離（ストリップ）して評価した。このときに目視確認で絶縁層の伸びや亀裂がなく、ストリップ屑が導体に残留しない場合を「○」、絶縁層の伸びがあったり、絶縁層の亀裂があったり、ストリップ屑が導体に残留した場合を「×」とした。
【００４５】
耐白化性は薄肉・軽量電線の規格であるＥＮ５０３０５に準拠して実施した。水平に設置した電線サンプルの上に、９Ｎの負荷荷重を加えながら、０.４５ｍｍφの鋼ブレードを用いて絶縁層を摩耗させた。外観を目視確認し、白化していなければ「○」、白化していれば「×」と判定した。
【００４６】
評価結果は表１の下欄に示したとおりである。機械的強度（引張強さ、伸び）、柔軟性（１００％モジュラス）、絶縁性（体積抵抗率）、および難燃性（ＪＩＳ傾斜燃焼試験）、端末加工性の評価が上述の目標を満たしたサンプルを実施例１〜１１とし、満たさなかったサンプルを比較例１〜８とした。
【００４７】
また、実施例１２〜２４については、機械的強度（引張強さ、伸び）、柔軟性（１００％モジュラス）、絶縁性（体積抵抗率）、難燃性（ＪＩＳ傾斜燃焼試験）及び端末加工性の評価に加えて耐白化性の評価を行った。
【００４８】
【表１】
2018092889.tif 000003
【００４９】
【表２】
2018092889.tif 000004
【００５０】
【表３】
2018092889.tif 000005
【００５１】
（エチレン−酢酸ビニル共重合体）
・エチレン−酢酸ビニル共重合体：（商品名）エバフレックス  ＥＶ２６０、三井・デュポンポリケミカル株式会社製（メルトマスフローレイト(JIS K7210:1999)：６ｇ／１０ｍｉｎ（１９０℃、２.１６ｋｇ）、酢酸ビニル含量(JIS K7192:1999)：２８質量％、融点７２℃）
（エチレン−ブテン共重合体）
・エチレン−ブテン共重合体：（商品名）タフマーＤＦ-８１０、三井化学株式会社製（メルトマスフローレイト(JIS K7210:1999)：１.２ｇ／１０ｍｉｎ（１９０℃、２.１６ｋｇ）、融点６６℃）
（ポリエチレン）
・低密度ポリエチレン：（商品名）エクセレンＧＭＨ  ＧＨ０３０、住友化学株式会社製（MFR(JIS K6922-1：０.５ｇ／１０ｍｉｎ、融点１０１℃)
（非晶質微粒子シリカ１）
・非晶質微粒子シリカ：（商品名）アエロジル  Ｒ９７２、日本アエロジル株式会社製（BET法による比表面積１１０ｍ2／ｇ）
（水酸化マグネシウム１）
・脂肪酸処理水酸化マグネシウム：（商品名）マグシーズＮ４、神島化学工業株式会社製
（水酸化マグネシウム２）
・シラン処理水酸化マグネシウム：（商品名）マグシーズＳ４、神島化学工業株式会社製
（水酸化マグネシウム３）
・脂肪酸処理水酸化アルミニウム：（商品名）ＢＦ０１３Ｓ、日本軽金属株式会社製
（架橋剤）
・有機化過酸化物：（商品名）パ−ブチルＰ、日油株式会社製
（架橋助剤）
・多官能メタクリレート：（商品名）ＴＭＰＴ、新中村化学工業株式会社製
（酸化防止剤）
・酸化防止剤１：（商品名）ノクラツク２２４、大内新興化学工業株式会社製
・酸化防止剤２：（商品名）アンテージＭＢ、川口化学工業株式会社製
（着色剤）
・カーボンブラック：（商品名）アサヒサーマル、旭カーボン株式会社製
（滑剤）
・ステアリン酸亜鉛：（商品名）ステアリン酸亜鉛、ＫＩＳＣＯ株式会社製
【００５２】
表１及び表２に示すように、実施例１〜１１及び実施例１２〜２４は、機械的強度（引張強さ、伸び）、柔軟性（１００％モジュラス）、体積抵抗率、難燃性（ＪＩＳ傾斜燃焼試験）、および端末加工性のいずれも良好であった。さらに実施例１２〜２４は、耐白化性についても良好であった。
【００５３】
これに対し、表３に示すように、低密度ポリエチレンの含有量が本発明の規定範囲から外れる比較例１と比較例３では、実施例と比べて、引張強さの低下が見られた。
【００５４】
低密度ポリエチレンの含有量が本発明の規定範囲から外れる比較例２と比較例４では、実施例と比べて、伸びと１００％モジュラスの低下が見られた。
【００５５】
非晶質シリカの含有量が本発明の規定範囲から外れる比較例５と比較例６は、いずれも実施例と比べて、端末加工性の低下が見られた。
【００５６】
ノンハロゲン難燃剤の含有量が本発明の規定範囲から外れる比較例７では、実施例と比べて、難燃性の低下が見られた。
【００５７】
ノンハロゲン難燃剤の含有量が本発明の規定範囲から外れる比較例８では、実施例と比べて、引張強さと伸びの低下が見られた。
【００５８】
以上に示すように、実施例１〜１１及び実施例１２〜２４では、評価が全て○であることが確認された。
【００５９】
尚、実施形態および実施例に沿って本発明を説明したが、本発明はこれらに制限されるものではなく、種々の変更、改良、組み合わせ等が可能である。
【符号の説明】
【００６０】
１  導体
２  絶縁層
３  介在
４  シース
１０  絶縁電線
１１  ケーブル
【図１】
2018092889.tif 000006
【図２】
2018092889.tif 000007